(57)【特許請求の範囲】
【請求項１】
下記式（１ａ）及び下記式（１ｂ）で示される化合物からなる群から選択されることを特徴とするフォトレジスト用単量体。
【化１】
0004663075.tif 000032
【請求項２】
請求項１記載のフォトレジスト用単量体の製造方法であって、
（ａ）下記式（２ａ）の化合物と下記式（３ａ）の化合物を反応させ、下記式（４ａ）の化合物を得る段階、
（ｂ）前記式（４ａ）の化合物を触媒存在下でアルコール（ＣＨ３ＯＨ又はＣＨ３ＣＨ２ＯＨ）と反応させる段階、及び
（ｃ）前記結果物をアルカリで中和させ、単量体を得る段階を含むことを特徴とするフォトレジスト用単量体の製造方法。
【化２】
0004663075.tif 000033
【化３】
0004663075.tif 000034
【化４】
0004663075.tif 000035
【請求項３】
前記（ｂ）段階の触媒は、トリフルオロメタンスルホン酸（trifluoromethanesulfonic acid）であることを特徴とする請求項２記載のフォトレジスト用単量体の製造方法。
【請求項４】
第１単量体として下記式（１）の化合物を含むことを特徴とするフォトレジスト用共重合体。
【化５】
0004663075.tif 000036
前記式で、
Ｚ1及びＺ2はＣＨ2、ＣＨ2ＣＨ2、Ｏ又はＳであり、
Ｒ1及びＲ2は炭素数Ｃ1〜Ｃ5の主鎖又は側鎖アルキルであり、
Ｒ3及びＲ4は水素であるか、炭素数Ｃ1〜Ｃ5の主鎖又は側鎖アルキルであり、
Ｒ5は水素又はメチルであり、
ｐは０〜５の中から選択される整数である。
【請求項５】
第２単量体として、下記式（５）の化合物をさらに含むことを特徴とする請求項４記載のフォトレジスト用共重合体。
【化６】
0004663075.tif 000037
前記式で、
Ｙ1及びＹ2はＣＨ2、ＣＨ2ＣＨ2、Ｏ又はＳであり、
Ｒ6は水素又はメチルであり、
Ｒ8は水素であるか、炭素数Ｃ1〜Ｃ5の主鎖又は側鎖アルキルであり、
Ｒ10は炭素数Ｃ1〜Ｃ5の主鎖又は側鎖アルキルであり、
ｑは０〜５の中から選択される整数である。
【請求項６】
第３単量体として、ｔ−ブチル、テトラヒドロフラン−２−イル、テトラヒドロピラン−２−イル、２−エトキシエチル及びｔ−ブトキシエチルからなる群から選択される作用基を有する化合物をさらに含むことを特徴とする請求項５記載のフォトレジスト用共重合体。
【請求項７】
前記化合物は、下記式（６）の化合物であることを特徴とする請求項６記載のフォトレジスト用共重合体。
【化７】
0004663075.tif 000038
前記式で、
Ｘ1及びＸ2はＣＨ2、ＣＨ2ＣＨ2、Ｏ又はＳであり、
Ｒ7は水素又はメチルであり、
Ｒ9は水素であるか、炭素数Ｃ1〜Ｃ5の主鎖又は側鎖アルキルであり、
ｒは０〜５の中から選択される整数である。
【請求項８】
下記式（７）の化合物であることを特徴とする請求項４記載のフォトレジスト用共重合体。
【化１】
0004663075.tif 000039
前記式で、
Ｘ1、Ｘ2、Ｙ1、Ｙ2、Ｚ1及びＺ2はそれぞれＣＨ2、ＣＨ2ＣＨ2、Ｏ又はＳであり、
Ｒ5、Ｒ6及びＲ7は互いに同じであるか異なり、水素又はメチルであり、
Ｒ1、Ｒ2及びＲ10はそれぞれ炭素数Ｃ1〜Ｃ5の主鎖又は側鎖アルキルであり、
Ｒ3、Ｒ4、Ｒ8及びＲ9はそれぞれ水素であるか、炭素数Ｃ1〜Ｃ5の主鎖又は側鎖アルキルであり、
ｐ、ｑ及びｒはそれぞれ０〜５の中から選択される整数であり、
ａ：ｂ：ｃ：ｄは各単量体の重合モル比として０．５０：０．３０：０．０５：０．１５である。
【請求項９】
前記式（７）の化合物は、下記式（７ａ）又は下記式（７ｂ）の化合物であることを特徴とする請求項８記載のフォトレジスト用共重合体。
【化２】
0004663075.tif 000040
【化３】
0004663075.tif 000041
前記式で、ａ：ｂ：ｃ：ｄは各単量体の重合モル比として０．５０：０．３０：０．０５：０．１５である。
【請求項１０】
分子量が４，０００〜１２，０００であることを特徴とする請求項４記載のフォトレジスト用共重合体。
【請求項１１】
請求項４記載のフォトレジスト用共重合体の製造方法であって、
（ａ）(i)下記式（１）の化合物、(ii)下記式（５）の化合物、(iii)選択的に下記式（６）の化合物、及び無水マレイン酸を有機溶媒に溶解させる段階、
（ｂ）前記（ａ）段階の結果物溶液に重合開始剤を添加する段階、及び
（ｃ）前記（ｂ）段階の溶液を窒素、又はアルゴン雰囲気下で反応させる段階を含むことを特徴とするフォトレジスト用共重合体の製造方法。
【化１１】
0004663075.tif 000042
【化１２】
0004663075.tif 000043
【化１３】
0004663075.tif 000044
前記式で、
Ｘ1、Ｘ2、Ｙ1、Ｙ2、Ｚ1及びＺ2はそれぞれＣＨ2、ＣＨ2ＣＨ2、Ｏ又はＳであり、
Ｒ5、Ｒ6及びＲ7は互いに同じであるか異なり、水素又はメチルであり、
Ｒ1、Ｒ2及びＲ10はそれぞれ炭素数Ｃ1〜Ｃ5の主鎖又は側鎖アルキルであり、
Ｒ3、Ｒ4、Ｒ8及びＲ9はそれぞれ水素であるか、炭素数Ｃ1〜Ｃ5の主鎖又は側鎖アルキルであり、
ｐ、ｑ及びｒはそれぞれ０〜５の中から選択される整数である。
【請求項１２】
前記有機溶媒はテトラヒドロフラン、トルエン、ベンゼン、メチルエチルケトン及びジオキサンからなる群から選択されることを特徴とする請求項１１記載のフォトレジスト用共重合体の製造方法。
【請求項１３】
前記重合開始剤は２,２’−アゾビスイソブチロニトリル（AIBN）、ベンゾイルパーオキサイド、アセチルパーオキサイド、ラウリルパーオキサイド及びｔ−ブチルパーオキサイドからなる群から選択されることを特徴とする請求項１１記載のフォトレジスト用共重合体の製造方法。
【請求項１４】
請求項４〜１０のいずれか記載のフォトレジスト用共重合体と、有機溶媒と、光酸発生剤を含むことを特徴とするフォトレジスト組成物。
【請求項１５】
前記光酸発生剤は、硫化塩系又はオニウム塩系であることを特徴とする請求項１４記載のフォトレジスト組成物。
【請求項１６】
前記光酸発生剤は、ジフェニル沃素塩ヘキサフルオロホスフェート、ジフェニル沃素塩ヘキサフルオロアルセネート、ジフェニル沃素塩ヘキサフルオロアンチモネート、ジフェニルパラメトキシフェニルトリフレート、ジフェニルパラトルエニルトリフレート、ジフェニルパライソブチルフェニルトリフレート、トリフェニルスルホニウムヘキサフルオロアルセネート、トリフェニルスルホニウムヘキサフルオロアンチモネート、トリフェニルスルホニウムトリフレート、及びジブチルナフチルスルホニウムトリフレートからなる群から選択されるものを一つ又は二つ以上含むことを特徴とする請求項１４記載のフォトレジスト組成物。
【請求項１７】
前記光酸発生剤はフォトレジスト用樹脂に対し、０．１〜１０重量％の比率で用いられることを特徴とする請求項１４記載のフォトレジスト組成物。
【請求項１８】
前記有機溶媒はメチル−３−メトキシプロピオネート、エチル−３−エトキシプロピオネート、プロピレングリコールメチルエーテルアセテート、シクロヘキサノン及び２−へプタノンからなる群から選択されることを特徴とする請求項１４記載のフォトレジスト組成物。
【請求項１９】
前記有機溶媒は前記フォトレジスト用樹脂に対し、２００〜８００重量％の比率で用いられることを特徴とする請求項１４記載のフォトレジスト組成物。
【発明の詳細な説明】
【０００１】
【発明の属する技術分野】
本発明は新規のフォトレジスト用単量体、その製造方法、その重合体及びその重合体を利用したフォトレジスト組成物に関し、より詳しくは高集積半導体素子の微細回路製造時に、遠紫外線領域の光源を利用したリソグラフィー工程で外部アミンの汚染に敏感でないフォトレジスト用共重合体とその製造方法、及びその重合体を含むフォトレジスト組成物に関するものである。
【０００２】
【従来の技術】
半導体製造の微細加工工程で高感度を達成するため、近来はKrF（249nm）、ArF（193nm）又はEUVのような化学増幅性の遠紫外線（DUV：Deep Ultra Violet）領域の光源を用いるリソグラフィーに適したフォトレジストが脚光を浴びており、このようなフォトレジストは光酸発生剤（photoacid generator）と酸に敏感に反応する構造のフォトレジスト用重合体を配合して製造される。
このようなフォトレジストの作用機構は、光酸発生剤が光源から紫外線を受けると酸を発生させ、このように発生した酸によりマトリックス高分子の主鎖又は側鎖が反応して分解されたり高分子の極性が大きく変化し、現像液により溶解され、無くなる。その反面、光を受けなかった部分は本来の構造をそのまま有するため現像液に溶解されず無くならない。このようにして、マスクの像を基板上に陽画像で残すことができる。このようなリソグラフィー工程で、解像度は光源の波長に依存し光源の波長が小さくなるほど微細パターンを形成することができ、これに従いこのような光源に適したフォトレジストが求められている。
【０００３】
さらに、一般にフォトレジストは優れたエッチング耐性と耐熱性及び接着性を有しなければならず、公知の現像液、例えば２．３８ｗｔ％テトラメチルアンモニウムヒドロキシド（TMAH）水溶液に現像可能なものが工程費用を節減できる等、幾多の面で有利である。
しかし、このような全ての性質を満足する重合体、特に遠紫外線用フォトレジストを製造することは非常に困難である。例えば、主鎖がポリアクリレート系の重合体は合成するのは容易であるが、エッチング耐性の確保及び現像工程に問題がある。
【０００４】
【発明が解決しようとする課題】
以後、主鎖に脂肪族環単位体（alicyclic unit）が含まれたフォトレジストを用いてエッチング耐性を確保したが、脂肪族環単位体の導入が実際の半導体製造工程で重大な問題を発生させ、ArFレジストにおける大きな問題点のうちの一つである露光後遅延安定性（post exposure delay stability）は未だ解決されていないのが実情である。
即ち、半導体製造工程で露光した後、熱処理するときまでの時間が遅滞するに伴い、露光後レジスト内に発生した酸が外部汚染物質、主にアミン類の化合物と中和反応して消滅することにより、現像時に露光部位の表面が溶解せず微細パターンを得られないか或いはＴ−topが発生する問題点がある。
本発明の目的は遠紫外線領域で用いることができ、露光後熱処理遅延に関する新規のフォトレジスト用単量体とその製造方法、前記単量体を含むフォトレジスト用共重合体とその製造方法、及び前記重合体を含むフォトレジスト組成物を提供することである。
【０００５】
【課題を解決するための手段】
ここに本発明者等は、前述の従来技術の問題点を解決するため努力を続けていた中、アセタールが含まれた脂肪族環化合物を単量体とする重合体がエッチング耐性及び耐熱性も優れるだけでなく、露光後熱処理遅延に安定した感光剤を製造することができるという点を見出し本発明を完成した。
【０００６】
以上の課題を解決するため、請求項１に記載の発明は、
下記式（１ａ）及び下記式（１ｂ）で示される化合物からなる群から選択されることを特徴とするフォトレジスト用単量体である。
【化１４】
0004663075.tif 000002
【０００７】
請求項２に記載の発明は、請求項１記載のフォトレジスト用単量体の製造方法であって、
（ａ）下記式（２ａ）の化合物と下記式（３ａ）の化合物を反応させ、下記式（４ａ）の化合物を得る段階、
（ｂ）前記式（４ａ）の化合物を触媒存在下でアルコール（ＣＨ３ＯＨ又はＣＨ３ＣＨ２ＯＨ）と反応させる段階、及び
（ｃ）前記結果物をアルカリで中和させ、単量体を得る段階を含むことを特徴とする。
【化１５】
0004663075.tif 000003
【化１６】
0004663075.tif 000004
【化１７】
0004663075.tif 000005
【０００８】
請求項３に記載の発明は、請求項２記載のフォトレジスト用単量体の製造方法において、前記（ｂ）段階の触媒は、トリフルオロメタンスルホン酸（trifluoromethanesulfonic acid）であることを特徴とする。
【０００９】
請求項４に記載の発明は、第１単量体として下記式（１）の化合物を含むことを特徴とするフォトレジスト用共重合体である。
【化１８】
0004663075.tif 000006
前記式で、
Ｚ1及びＺ2はＣＨ2、ＣＨ2ＣＨ2、Ｏ又はＳであり、
Ｒ1及びＲ2は炭素数Ｃ1〜Ｃ5の主鎖又は側鎖アルキルであり、
Ｒ3及びＲ4は水素であるか、炭素数Ｃ1〜Ｃ5の主鎖又は側鎖アルキルであり、
Ｒ5は水素又はメチルであり、
ｐは０〜５の中から選択される整数である。
【００１０】
請求項５に記載の発明は、請求項４記載のフォトレジスト用共重合体において、第２単量体として、下記式（５）の化合物をさらに含むことを特徴とする。
【化１９】
0004663075.tif 000007
前記式で、
Ｙ1及びＹ2はＣＨ2、ＣＨ2ＣＨ2、Ｏ又はＳであり、
Ｒ6は水素又はメチルであり、
Ｒ8は水素であるか、炭素数Ｃ1〜Ｃ5の主鎖又は側鎖アルキルであり、
Ｒ10は炭素数Ｃ1〜Ｃ5の主鎖又は側鎖アルキルであり、
ｑは０〜５の中から選択される整数である。
【００１１】
請求項６に記載の発明は、請求項５記載のフォトレジスト用共重合体において、第３単量体として、ｔ−ブチル、テトラヒドロフラン−２−イル、テトラヒドロピラン−２−イル、２−エトキシエチル及びｔ−ブトキシエチルからなる群から選択される作用基を有する化合物をさらに含むことを特徴とする。
【００１３】
請求項７に記載の発明は、請求項６記載のフォトレジスト用共重合体において、前記化合物は、下記式（６）の化合物であることを特徴とする。
【化２０】
0004663075.tif 000008
前記式で、
Ｘ1及びＸ2はＣＨ2、ＣＨ2ＣＨ2、Ｏ又はＳであり、
Ｒ7は水素又はメチルであり、
Ｒ9は水素であるか、炭素数Ｃ1〜Ｃ5の主鎖又は側鎖アルキルであり、
ｒは０〜５の中から選択される整数である。
【００１４】
請求項８に記載の発明は、請求項４記載のフォトレジスト用共重合体において、下記式（７）の化合物であることを特徴とする。
【化４】
0004663075.tif 000009
前記式で、
Ｘ1、Ｘ2、Ｙ1、Ｙ2、Ｚ1及びＺ2はそれぞれＣＨ2、ＣＨ2ＣＨ2、Ｏ又はＳであり、
Ｒ5、Ｒ6及びＲ7は互いに同じであるか異なり、水素又はメチルであり、
Ｒ1、Ｒ2及びＲ10はそれぞれ炭素数Ｃ1〜Ｃ5の主鎖又は側鎖アルキルであり、
Ｒ3、Ｒ4、Ｒ8及びＲ9はそれぞれ水素であるか、炭素数Ｃ1〜Ｃ5の主鎖又は側鎖アルキルであり、
ｐ、ｑ及びｒはそれぞれ０〜５の中から選択される整数であり、
ａ：ｂ：ｃ：ｄは各単量体の重合モル比として０．５０：０．３０：０．０５：０．１５である。
【００１５】
請求項９に記載の発明は、請求項８記載のフォトレジスト用共重合体において、前記式（７）の化合物は、下記式（７ａ）又は下記式（７ｂ）の化合物であることを特徴とする。
【化５】
0004663075.tif 000010
【化６】
0004663075.tif 000011
前記式で、ａ：ｂ：ｃ：ｄは各単量体の重合モル比として０．５０：０．３０：０．０５：０．１５である。
【００１６】
請求項１０に記載の発明は、請求項４記載のフォトレジスト用共重合体において、分子量が４，０００〜１２，０００であることを特徴とする。
【００１７】
請求項１１に記載の発明は、請求項４記載のフォトレジスト用共重合体の製造方法において、
（ａ）(i)下記式（１）の化合物、(ii)下記式（５）の化合物、(iii)選択的に下記式（６）の化合物及び無水マレイン酸を有機溶媒に溶解させる段階、
（ｂ）前記（ａ）段階の結果物溶液に重合開始剤を添加する段階、及び
（ｃ）前記（ｂ）段階の溶液を窒素、又はアルゴン雰囲気下で反応させる段階を含むことを特徴とする。
【化２４】
0004663075.tif 000012
【化２５】
0004663075.tif 000013
【化２６】
0004663075.tif 000014
前記式で、
Ｘ1、Ｘ2、Ｙ1、Ｙ2、Ｚ1及びＺ2はそれぞれＣＨ2、ＣＨ2ＣＨ2、Ｏ又はＳであり、
Ｒ5、Ｒ6及びＲ7は互いに同じであるか異なり、水素又はメチルであり、
Ｒ1、Ｒ2及びＲ10はそれぞれ炭素数Ｃ1〜Ｃ5の主鎖又は側鎖アルキルであり、
Ｒ3、Ｒ4、Ｒ8及びＲ9はそれぞれ水素であるか、炭素数Ｃ1〜Ｃ5の主鎖又は側鎖アルキルであり、
ｐ、ｑ及びｒはそれぞれ０〜５の中から選択される整数である。
【００１８】
請求項１２に記載の発明は、請求項１１記載のフォトレジスト用共重合体の製造方法において、前記有機溶媒はテトラヒドロフラン、トルエン、ベンゼン、メチルエチルケトン及びジオキサンからなる群から選択されることを特徴とする。
【００１９】
請求項１３に記載の発明は、請求項１１記載のフォトレジスト用共重合体の製造方法において、前記重合開始剤は２,２’−アゾビスイソブチロニトリル（AIBN）、ベンゾイルパーオキサイド、アセチルパーオキサイド、ラウリルパーオキサイド及びｔ−ブチルパーオキサイドからなる群から選択されることを特徴とする。
【００２０】
請求項１４に記載の発明は、請求項４〜１０のいずれか記載のフォトレジスト用共重合体と、有機溶媒と、光酸発生剤を含むことを特徴とするフォトレジスト組成物である。
【００２１】
請求項１５に記載の発明は、請求項１４記載のフォトレジスト組成物において、前記光酸発生剤は、硫化塩系又はオニウム塩系であることを特徴とする。
【００２２】
請求項１６に記載の発明は、請求項１４記載のフォトレジスト組成物において、前記光酸発生剤は、ジフェニル沃素塩ヘキサフルオロホスフェート、ジフェニル沃素塩ヘキサフルオロアルセネート、ジフェニル沃素塩ヘキサフルオロアンチモネート、ジフェニルパラメトキシフェニルトリフレート、ジフェニルパラトルエニルトリフレート、ジフェニルパライソブチルフェニルトリフレート、トリフェニルスルホニウムヘキサフルオロアルセネート、トリフェニルスルホニウムヘキサフルオロアンチモネート、トリフェニルスルホニウムトリフレート、及びジブチルナフチルスルホニウムトリフレートからなる群から選択されるものを一つ又は二つ以上含むことを特徴とする。
【００２３】
請求項１７に記載の発明は、請求項１４記載のフォトレジスト組成物において、前記光酸発生剤はフォトレジスト用樹脂（フォトレジスト用共重合体）に対し、０．１〜１０重量％の比率で用いられることを特徴とする。
【００２４】
請求項１８に記載の発明は、請求項１４記載のフォトレジスト組成物において、前記有機溶媒はメチル−３−メトキシプロピオネート、エチル−３−エトキシプロピオネート、プロピレングリコールメチルエーテルアセテート、シクロヘキサノン及び２−へプタノンからなる群から選択されることを特徴とする。
【００２５】
請求項１９に記載の発明は、請求項１４記載のフォトレジスト組成物において、前記有機溶媒は前記フォトレジスト用樹脂（フォトレジスト用共重合体）に対し、２００〜８００重量％の比率で用いられることを特徴とする。
【００３２】
【発明の実施の形態】
前記目的を達成するため本発明では、アセタールが含まれた脂肪族環化合物であるフォトレジスト用単量体及びその製造方法、前記単量体を含むフォトレジスト用共重合体及びその製造方法、前記共重合体を含むフォトレジスト組成物、及び前記フォトレジスト組成物を利用するフォトレジストパターン形成方法、この方法により製造された半導体素子を提供する。
【００３３】
以下、本発明を詳しく説明する。
本発明ではまず、フォトレジスト単量体に用いられる下記式（１）の化合物を提供する。
【化３１】
0004663075.tif 000015
前記式で、
Ｚ1及びＺ2はＣＨ2、ＣＨ2ＣＨ2、Ｏ又はＳであり、
Ｒ1及びＲ2は置換又は非置換された炭素数Ｃ1〜Ｃ5の主鎖又は側鎖アルキルであり、
Ｒ3及びＲ4は水素であるか、置換又は非置換された炭素数Ｃ1〜Ｃ5の主鎖又は側鎖アルキルであり、
Ｒ5は水素又はメチルであり、
ｐは０〜５の中から選択される整数である。
【００３４】
前記式（１）の化合物は、下記式（１ａ）〜下記式（１ｄ）の化合物からなる群から選択されるのが好ましい。
【化３２】
0004663075.tif 000016
【化３３】
0004663075.tif 000017
前記式（１）の化合物は多様な方法で製造することができるが、具体的な例としてｐが０である場合の式（１）の化合物は下記の段階を含む方法により製造される。
（ａ）下記式（２）の化合物と式（３）の化合物を反応させ式（４）の化合物を得る段階、
（ｂ）式（４）の化合物を触媒存在下でアルコール（Ｒ1ＯＨ又はＲ2ＯＨ）と反応させる段階、及び
（ｃ）前記結果物をアルカリで中和させ式（１）の化合物を得る段階。
【化３４】
0004663075.tif 000018
【化３５】
0004663075.tif 000019
【化３６】
0004663075.tif 000020
前記式で、
Ｒ1、Ｒ2、Ｒ3、Ｒ4及びＲ5は前述の通りであり、
Ｚは前記Ｚ2と同一である。
【００３５】
前記製造方法中、（ａ）段階では式（２）の化合物を有機溶媒とともに−１５〜−２５℃まで冷却・攪拌した後、これに式（３）の化合物を一滴ずつ滴下して８〜１２時間の間攪拌し、未反応物及び溶媒を除去した後減圧蒸留して式（４）の化合物を得る。
次の（ｂ）及び（ｃ）段階では、前記式（４）の化合物とアルコール（Ｒ1ＯＨ又はＲ2ＯＨ）を触媒存在下で還流しながら反応させ、還流終了後アルカリで中和した後減圧蒸留して目的の式（１）の化合物を得る。このとき（ｂ）段階の触媒はトリフルオロメタンスルホン酸（trifluoromethanesulfonic acid）を用いるのが好ましい。
【００３６】
本発明ではさらに、第１単量体として前記式（１）の化合物を含むフォトレジスト用共重合体を提供する。
【００３７】
前記本発明の共重合体は、第２単量体として下記式（５）の化合物をさらに含むことができる。
【化３７】
0004663075.tif 000021
前記式で、
Ｙ1及びＹ2はＣＨ2、ＣＨ2ＣＨ2、Ｏ又はＳであり、
Ｒ6は水素又はメチルであり、
Ｒ8は水素であるか、置換又は非置換された炭素数Ｃ1〜Ｃ5の主鎖又は側鎖アルキルであり、
Ｒ10は置換又は非置換された炭素数Ｃ1〜Ｃ5の主鎖又は側鎖アルキルであり、
ｑは０〜５の中から選択される整数である。
【００３８】
本発明の共重合体はさらに、第３単量体として酸に敏感な保護基（acid labile protecting group）を有する化合物をさらに含むことができる。酸に敏感な保護基はｔ−ブチル、テトラヒドロフラン−２−イル、テトラヒドロピラン−２−イル、２−エトキシエチル及びｔ−ブトキシエチルからなる群から選択されたものが好ましい。なお、酸に敏感な保護基を有する化合物は下記式（６）の化合物であるのが好ましい。
【化３８】
0004663075.tif 000022
前記式で、
Ｘ1及びＸ2はＣＨ2、ＣＨ2ＣＨ2、Ｏ又はＳであり、
Ｒ7は水素又はメチルであり、
Ｒ9は水素であるか、置換又は非置換された炭素数Ｃ1〜Ｃ5の主鎖又は側鎖アルキルであり、
ｒは０〜５の中から選択される整数である。
【００３９】
前記共重合体は下記式（７）の化合物であるのが好ましい。
【化３９】
0004663075.tif 000023
前記式で、
Ｘ1、Ｘ2、Ｙ1、Ｙ2、Ｚ1及びＺ2はそれぞれＣＨ2、ＣＨ2ＣＨ2、Ｏ又はＳであり、
Ｒ5、Ｒ6及びＲ7は互いに同じであるか異なり、水素又はメチルであり、
Ｒ1、Ｒ2及びＲ10はそれぞれ置換又は非置換された炭素数Ｃ1〜Ｃ5の主鎖又は側鎖アルキルであり、
Ｒ3、Ｒ4、Ｒ8及びＲ9はそれぞれ水素であるか、置換又は非置換された炭素数Ｃ1〜Ｃ5の主鎖又は側鎖アルキルであり、
ｐ、ｑ及びｒはそれぞれ０〜５の中から選択される整数であり、
ａ：ｂ：ｃ：ｄは各単量体の重合モル比として０．５０：０．１２５〜０．４０：０．０２５〜０．１０：０．０５〜０．３５である。
【００４０】
前記式（７）は重合体の各単量体単位（unit）の総使用量を比較するための構造式であるだけで、各単量体単位の特定の順位を規定するものではない。例えば、“ａ”はポリマー全体に亘って分散されていることもあり、特定位置に集中していることもある無水マレイン酸の総使用量を示すものである。
【００４１】
フォトレジストの露光後遅延安定性を向上させるための方法の一つとして、レジスト溶液中のポリマーの形を変化させる方法を考慮することができるが、このような概念のレジストにはずり減粘レジスト（shear thinning resist）がある。このようなずり減粘レジストを製造するためには、i)レジスト溶媒としてずり減粘溶媒（shear thinning solvent）の非ニュートン系溶媒を用いる方法、ii)ポリマーの構造を変形させる方法、及びiii)レジスト溶液を半導体基板に塗布するときの温度を調節する方法等がある。
本発明の場合、前記方法等のうち第二の方法に該当し、ポリマーの構造を変形させることによりずり減粘レジストを製造しようとするものである。即ち、前記本発明のポリマーは既存のフォトレジスト用ポリマーとは別に、溶媒内でずり減粘流体（shear thinning fluid）のように存在し、ポリマーが溶媒内で剛性棒型（rigid rod）又は楕円型（ellipsoidal）構造を有することによりレジスト内に生成された酸の蒸発を防ぎ、外部アミンにより中和され消滅することを防止することができ、したがって露光後遅延安定性を有することになる。
【００４２】
前記式（７）の化合物は、分子量が４，０００〜１２，０００である下記式（７ａ）又は式（７ｂ）の化合物であるのが好ましい。
【化４０】
0004663075.tif 000024
【化４１】
0004663075.tif 000025
前記式で、ａ：ｂ：ｃ：ｄは各単量体の重合モル比として０．５０：０．１２５〜０．４０：０．０２５〜０．１０：０．０５〜０．３５である。
【００４３】
前記本発明の共重合体は、単量体等を通常のラジカル重合開始剤でラジカル重合して製造することができるが、その過程は下記の段階を含む。
（ａ）前記（i）式（１）の化合物、（ii）式（５）の化合物、選択的に(optionally)（iii）式（６）の化合物、及び（iv）無水マレイン酸を有機溶媒に溶解させる段階、
（ｂ）前記（ａ）段階の結果物溶液に重合開始剤を添加する段階、及び
（ｃ）前記（ｂ）段階の溶液を窒素又はアルゴン雰囲気下で反応させる段階。
【００４４】
重合溶媒の前記有機溶媒はテトラヒドロフラン、トルエン、ベンゼン、メチルエチルケトン及びジオキサンからなる群から選択され、重合開始剤は２,２’−アゾビスイソブチロニトリル（AIBN）、ベンゾイルパーオキサイド、アセチルパーオキサイド、ラウリルパーオキサイド及びｔ−ブチルパーオキサイドからなる群から選択されるのが好ましい。
【００４５】
本発明ではさらに、本発明のフォトレジスト用樹脂と、有機溶媒と、光酸発生剤を含むフォトレジスト組成物を提供する。
前記光酸発生剤には、硫化塩系又はオニウム塩系化合物を用いることができ、具体的にジフェニル沃素塩ヘキサフルオロホスフェート、ジフェニル沃素塩ヘキサフルオロアルセネート、ジフェニル沃素塩ヘキサフルオロアンチモネート、ジフェニルパラメトキシフェニルトリフレート、ジフェニルパラトルエニルトリフレート、ジフェニルパライソブチルフェニルトリフレート、ジフェニルパラ−ｔ−ブチルフェニルトリフレート、トリフェニルスルホニウムヘキサフルオロホスフェート、トリフェニルスルホニウムヘキサフルオロアルセネート、トリフェニルスルホニウムヘキサフルオロアンチモネート、トリフェニルスルホニウムトリフレート、及びジブチルナフチルスルホニウムトリフレート中から選択される化合物を用いるのが好ましい。
【００４６】
さらに、光酸発生剤は前記共重合体に対し０．１〜１０重量％の比率で用いられるのが好ましいが、光酸発生剤が０．１重量％未満の場合はフォトレジストの光に対する敏感度が弱くなり、１０重量％を超過する場合は光酸発生剤が遠紫外線を多量に吸収し断面が不良のパターンを得ることになる。
【００４７】
さらに、前記有機溶媒はメチル−３−メトキシプロピオネート、エチル−３−エトキシプロピオネート、プロピレングリコールメチルエーテルアセテート、シクロヘキサノン、及び２−へプタノンからなる群から選択され、前記樹脂に対し２００〜８００重量％の比率で用いられるのが好ましい。この比率は望む厚さのフォトレジストを得るための量である。
【００４８】
本発明のフォトレジスト組成物はエッチング耐性、耐熱性及び接着性が優れるだけでなく、露光後遅延安定性が画期的に向上され、特にArF感光膜に有効に用いることができる。
【００４９】
本発明ではさらに、下記の段階を含むフォトレジストパターン形成方法を提供する。
（ａ）本発明のフォトレジスト組成物を被食刻層上部に塗布してフォトレジスト膜を形成する段階、
（ｂ）前記フォトレジスト膜を露光する段階、及び
（ｃ）前記結果物を現像し望むパターンを得る段階。
前記過程で、（ｂ）段階のi)露光前及び露光後、又はii)露光前又は露光後にそれぞれベーク工程を行なう段階をさらに含むことができ、このようなベーク工程は７０〜２００℃で行われる。
さらに、前記露光工程は光源としてArF、KrＦ及びEUVを含む遠紫外線（DUV、Deep Ultra Violet）、Ｅ−ビーム、Ｘ線又はイオンビームを利用し、１〜１００mJ/cm2の露光エネルギーで行われるのが好ましい。
【００５０】
具体的に前記フォトレジストパターン形成方法の例を挙げると、本発明のフォトレジスト組成物をシリコンウェーハにスピン塗布して薄膜を製造した後、８０〜１７０℃のオーブン又は熱板で１〜５分間ソフトベークし、遠紫外線露光装置又はエキシマレーザ露光装置を利用して露光した後、１００〜２００℃で露光後ベークする。このように露光したウェーハを２．３８ｗｔ％ TMAH水溶液で１分３０秒間沈漬することにより、超微細レジスト画像を得ることができるようになる。
【００５１】
さらに、本発明では前記本発明のフォトレジスト組成物を利用して前記パターン形成方法により製造された半導体素子を提供する。
【００５２】
【実施例】
以下本発明を実施例に基づき詳しく説明する。但し、実施例は発明を例示するのみであり、本発明が下記実施例により限定されるものではない。
【００５３】
I．単量体の製造
実施例１
式（１ａ）の単量体の合成
下記式（２ａ）のシクロペンタジエン１モルとTHF１００ｇを１０００ｍｌラウンドフラスコに入れ、零下２０℃まで冷却・攪拌した。ここに下記式（３ａ）のアクロレイン１．２モルを一滴ずつ滴下し１０時間の間攪拌した後、減圧蒸留器で未反応物及び溶媒を除去し４０℃で減圧蒸留して下記式（４ａ）の単量体を得た（収率：８０％、１０６ｇ）。下記式（４ａ）の単量体１０６ｇをメタノール４００ｇとともに１０００ｍｌラウンドフラスコに入れ、ここにトリフルオロメタンスルホン酸０．１ｍｌを添加した後８５℃で１０時間の間還流させた。還流終了後ここに水酸化カリウム（ＫＯＨ）を投入しpH７になるよう中和してから、５０℃で減圧蒸留して前記式（１ａ）の単量体を得た（収率：７０％、７４ｇ）。
【化４２】
0004663075.tif 000026
【化４３】
0004663075.tif 000027
【化４４】
0004663075.tif 000028
実施例２
式（１ｂ）の単量体合成
実施例１でメタノールの代りにエタノールを用いることを除いては、実施例１と同一の方法で反応を行い前記式（１ｂ）の単量体を得た。
【００５４】
II．重合体の製造
実施例３
式（７ａ）の重合体合成
無水マレイン酸０．１モルと下記式（６ａ）の単量体０．０６モル、下記式（５ａ）の単量体０．０１モル、前記実施例１で製造した式（１ａ）の単量体０．０３モル、重合開始剤のＡＩＢＮ０．５ｇにテトラヒドロフラン２０ｇを２５０ｃｃフラスコに入れ、窒素或いはアルゴン状態で６５℃の温度で１０時間反応させた。高分子反応完了後、エチルエーテル溶媒で高分子沈澱させ前記式（７ａ）の重合体を得た（収率：３０％、８．５ｇ）。
【化４５】
0004663075.tif 000029
【化４６】
0004663075.tif 000030
実施例４
式（７ｂ）の重合体合成
実施例３で式（１ａ）の単量体を用いる代りに実施例２で製造した式（１ｂ）の単量体を用いることを除いては、実施例３と同一の方法で反応を行い前記式（７ｂ）の重合体を得た。
【００５５】
III．フォトレジスト組成物の製造及びパターン形成
実施例５
実施例３で製造した式（７ａ）の重合体２０ｇにトリフェニルスルホニウムトリフレート０．２４ｇをプロピレングリコールメチルエーテルアセテート溶媒１６０ｇに溶解してフォトレジスト組成物を製造した。
この組成物をシリコンウェーハに塗布して１５０℃で９０秒間ベークした後ArF露光装備で露光し、次いで１４０℃で９０秒間再びベークしてから２．３８ｗｔ％ TMAH現像液で現像して０．１３μｍＬ／Ｓの超微細パターンを得た。
【００５６】
実施例６
実施例５で式（７ａ）の重合体の代りに実施例４で製造した式（７ｂ）の重合体を用いることを除いては、実施例５と同一の方法でフォトレジスト組成物を製造してパターンを形成した。
【００５７】
実施例７
露光後遅延安定性実験
前記実施例５及び実施例６で製造したフォトレジスト組成物を利用してパターンを形成する過程で、３０ｐｐｂ以上のアミン存在下でそれぞれ露光後０分、３０分、６０分及び１２０分間遅延した後現像し、パターンの大きさの変化を測定した結果を図１〜図４で示し、時間の遅延に伴うＣＤ（線幅、Critical Dimension）の変化を表１に示した。
【００５８】
【表１】
0004663075.tif 000031
図１〜図４、及び表１で見られるように本発明のフォトレジスト組成物を用いる場合、他の感光剤を用いた場合より外部アミン汚染に敏感に反応せず時間遅延にも拘らず微細パターンを形成することができた。
【００５９】
【発明の効果】
以上で検討したように、本発明のフォトレジスト組成物は他の感光剤より外部アミン汚染に敏感に反応しない露光後遅延安定性が非常に優れた感光剤であるため、超微細パターン、特にArF（193nm）光源のような極短波長領域の光源を採用するフォトリソグラフィーに適する。また、本発明のフォトレジスト組成物は、優れたエッチング耐性及び耐熱性を有する。
【図面の簡単な説明】
【図１】本発明のフォトレジスト組成物を利用して露光後遅延なく得られたパターンを示す写真である。
【図２】本発明のフォトレジスト組成物を利用して露光後３０分間遅延させた場合のパターンを示す写真である。
【図３】本発明のフォトレジスト組成物を利用して露光後６０分間遅延させた場合のパターンを示す写真である。
【図４】本発明のフォトレジスト組成物を利用して露光後１２０分間遅延させた場合のパターンを示す写真である。
【図１】
0004663075.tif 000045
【図２】
0004663075.tif 000046
【図３】
0004663075.tif 000047
【図４】
0004663075.tif 000048